(57)【要約】【課題】第２情報記録層を構成する誘電体層の膜厚を最適化することで記録感度を向上させ、照射レーザーパワーが小さくとも第２情報記録層への記録再生が可能な光学情報記録媒体を提供する。【解決手段】第１透明基板１上に積層された第１情報記録層Ａ１と、中間透明層７と、前記中間透明層７上に第４誘電体層８と第２記録層９と第５誘電体層１０と第２反射層１１とを順次積層してなる第２情報記録層Ａ２と、第２透明基板１２と、を有する光学情報記録媒体２０であって、前記第４誘電体層８の膜厚ｄ１を、１０５ｎｍ≦ｄ１≦１５４ｎｍとし、前記第５誘電体層１０の膜厚ｄ2を、２２ｎｍ≦ｄ2≦２８ｎｍとし、ｄ１、ｄ2の膜厚比（ｄ１／ｄ2）を、４．８≦（ｄ１／ｄ2）≦５．５としてなることを特徴とする【選択図】図１
2007149236.tif 000002
【特許請求の範囲】
【請求項１】
光を照射する第１透明基板と、
前記第１透明基板上に、第１誘電体層と第１記録層と第２誘電体層と第１反射層と第３誘電体層とを、順次積層してなる第１情報記録層と、
前記第１情報記録層上に積層した中間透明層と、
前記中間透明層上に、第４誘電体層と第２記録層と第５誘電体層と第２反射層とを、順次積層してなる第２情報記録層と、
前記第２情報記録層上に積層した第２透明基板と、を有する光学情報記録媒体であって、
前記第４誘電体層の膜厚ｄ１を、１０５ｎｍ≦ｄ１≦１５４ｎｍとし、
前記第５誘電体層の膜厚ｄ2を、２２ｎｍ≦ｄ2≦２８ｎｍとし、
前記第４誘電体層の膜厚ｄ１と前記第５誘電体層の膜厚ｄ2との膜厚比（ｄ1／ｄ2）を、４．８≦（ｄ１／ｄ2）≦５．５としてなることを特徴とする光学情報記録媒体。
【発明の詳細な説明】
【技術分野】
【０００１】
本発明は、２層構成の相変化型の情報記録層を有する光学情報記録媒体に関する。
【背景技術】
【０００２】
一般にＣＤ−ＲＷやＤＶＤ−ＲＷのような書き換え型の光学情報記録媒体の多くは、記録層の相変化を利用して情報の記録、再生、消去を行っている。これら相変化型の光学情報記録媒体に用いられる記録層は、非晶質状態か結晶状態かのいずれかの状態をとっており、これら２つの状態はレーザー光の照射パワーにより可逆的に変化させることが可能である。
【０００３】
即ち、記録層を非晶質状態にする場合は、記録層にピークパワーと呼ばれる高いパワーのレーザー光をパルス状に照射することで、レーザー光照射部分の記録層を融点以上の温度に加熱、これを溶解させた後、急冷することにより行い、また、記録層を結晶状態にする場合には、記録層にバイアスパワーと呼ばれるピークパワーより低いパワーのレーザー光を集束して照射することで、レーザー光照射部分の記録層を結晶化温度以上融点以下の温度に加熱、冷却することにより行う。相変化型の光学情報記録媒体は、これら２つの状態を記録する情報信号に応じて選択、形成することで、情報信号の記録を行うのである。
【０００４】
また、非晶質状態と結晶状態とでは、透過率、反射率などの光学定数が異なるため、情報記録層で反射される再生レーザー光は、記録層が非晶質状態か結晶状態かでその強度が大きく異なることとなる。記録再生光学機器はこの反射光の強度の違いを検出することにより、光学情報記録媒体に記録された情報の再生を行うのである。
【０００５】
近年、例えば映像の高解像度化などにより、情報記録媒体に記録される情報量は年々増加傾向にあり、それに伴い情報記録媒体にも高容量化が要求されている。相変化型光学情報記録媒体の高容量化の１つの手法としては、使用するレーザー光のスポット径を小さくして一枚の記録層への記録密度を上げるというものがあり、これは光源の短波長化、対物レンズの開口数ＮＡの増大等の手法によりなされているものの、既に技術的に上限に来ているのが現状である。高容量化のもう１つの手法としては、光学情報記録媒体の情報記録層を複数積層するというものがあり、下記[特許文献１]の発明には図５に示されるように、情報記録層を２層有し、かつオーバーライト特性に優れた層構成が開示されている。
【０００６】
【特許文献１】特開２００５−１２２８７２号公報
【発明の開示】
【発明が解決しようとする課題】
【０００７】
前述のように、光学情報記録媒体は高容量化への要求により、情報記録層を複数積層するという方向にあり、これら複数の情報記録層を有する光学情報記録媒体では、一般に記録層ごとにレーザー光の焦点位置を移動させ、情報の記録再生を行うことが多い。ここで情報記録層を２層有する光学情報記録媒体を考えた場合、レーザーの照射方向から数えて２層目に位置する第２情報記録層に記録再生を行うレーザー光は、必ずレーザーの照射方向から数えて１層目に位置する第１情報記録層を通過しなくてはならない。第１情報記録層はレーザー光が通過する際に、そのレーザー光をある程度反射、吸収するため、第２情報記録層に到達するレーザー光のパワーは光源から出射した時より必ず低い値をとることとなる。このため、第２情報記録層への記録再生を行う際には、予め第１情報記録層が反射、吸収する分だけ強いパワーでレーザーの照射を行う必要があり、電力の消費量が大きくなるという課題がある。
【０００８】
また、記録時に照射するレーザー光はもともと高いパワーが必要な上に、第１情報記録層が反射、吸収する分のレーザーパワーをこれに加えなければならないため、レーザー発生機構や光学情報記録媒体への負荷が大きくなるという課題がある。
【０００９】
前記[特許文献１]の発明ではこの課題に対し、レーザー光の反射、吸収の主要因である第１反射層５の膜厚を薄くし、これによって生じる冷却能力の低下を第１熱拡散層１４、第２熱拡散層１５を設けることで補うと共に、第１保護層１６と第２保護層１７との膜厚を適正化することで、第１情報記録層Ａ１の記録特性を良好に保ちつつ、第１情報記録層Ａ１を通過するレーザー光の反射、吸収を低減し、第２情報記録層Ａ２の記録再生時のレーザーパワーの増加を抑えている。しかしながら、上記発明では第２情報記録層Ａ２の記録感度向上に関する特段の記載は無く、また前記第１情報層Ａ１に第１熱拡散層１４、第２熱拡散層１５を新たに設けているため成膜工程が２つ増える他、構造が複雑化するという課題がある。
【００１０】
本発明は上記事情に鑑みてなされたものであり、第２情報記録層を構成する誘電体層の膜厚を最適化することで記録感度を向上させ、照射レーザーパワーが小さくとも第２情報記録層への記録再生が可能な光学情報記録媒体を提供することを目的とする。
【課題を解決するための手段】
【００１１】
光を照射する第１透明基板１と、
前記第１透明基板１上に、第１誘電体層２と第１記録層３と第２誘電体層４と第１反射層５と第３誘電体層６とを、順次積層してなる第１情報記録層Ａ１と、
前記第１情報記録層Ａ１上に積層した中間透明層７と、
前記中間透明層７上に、第４誘電体層８と第２記録層９と第５誘電体層１０と第２反射層１１とを、順次積層してなる第２情報記録層Ａ２と、
前記第２情報記録層Ａ２上に積層した第２透明基板１２と、を有する光学情報記録媒体２０であって、
前記第４誘電体層８の膜厚ｄ１を、１０５ｎｍ≦ｄ１≦１５４ｎｍとし、
前記第５誘電体層１０の膜厚ｄ2を、２２ｎｍ≦ｄ2≦２８ｎｍとし、
前記第４誘電体層８の膜厚ｄ１と前記第５誘電体層１０の膜厚ｄ2との膜厚比（ｄ１／ｄ2）を、４．８≦（ｄ１／ｄ2）≦５．５としてなることを特徴とする光学情報記録媒体２０を提供することにより、上記課題を解決する。
【発明の効果】
【００１２】
本発明に係る光学情報記録媒体は、上記のような構成のため、
（１）第２情報記録層の記録感度が高く、低いパワーのレーザー光でも記録再生を行うことができるため、レーザー光の照射パワーを低く抑えることが可能となり、レーザー光発生時の電力消費量を低減できると同時に、レーザー発生機構や光学情報記録媒体への負荷も小さくすることができる。
（２）誘電体層の膜厚の調整のみで第２情報記録層の記録感度の向上を図るため、成膜工程が増えない他、構造が複雑化せずに、低いパワーのレーザー光で第２情報記録層への記録再生を行うことができる。
【発明を実施するための最良の形態】
【００１３】
本発明に係る光学情報記録媒体の実施の形態について図面に基づいて説明する。
【００１４】
図１は本発明に係る光学情報記録媒体の模式断面図である。図２は本発明に係る第４誘電体層と第５誘電体層との膜厚比（ｄ１／ｄ2）とジッタとの関係を示す図である。図３は本発明に係る第４誘電体層と第５誘電体層との膜厚比（ｄ１／ｄ2）と最長マークの信号強度との関係を示す図である。図４は本発明に係る第４誘電体層と第５誘電体層との膜厚比（ｄ１／ｄ2）と変調度の関係を示す図である。
【００１５】
図１に示される光学情報記録媒体２０は、光を照射する第１透明基板１と、
前記第１透明基板１上に、第１誘電体層２と第１記録層３と第２誘電体層４と第１反射層５と第３誘電体層６とを、順次積層してなる第１情報記録層Ａ１と、
前記第１情報記録層Ａ１上に積層した中間透明層７と、
前記中間透明層７上に、第４誘電体層８と第２記録層９と第５誘電体層１０と第２反射層１１とを、順次積層してなる第２情報記録層Ａ２と、前記第２情報記録層Ａ２上に積層した第２透明基板１２と、を有する光学情報記録媒体２０であって、
前記第４誘電体層８の膜厚ｄ１を、１０５ｎｍ≦ｄ１≦１５４ｎｍとし、
前記第５誘電体層１０の膜厚ｄ2を、２２ｎｍ≦ｄ2≦２８ｎｍとし、
前記第４誘電体層８の膜厚ｄ１と前記第５誘電体層１０の膜厚ｄ2との膜厚比（ｄ１／ｄ2）を、４．８≦（ｄ１／ｄ2）≦５．５として、また、好ましくは５．０≦（ｄ１／ｄ2）≦５．４としてなることを特徴とする。
【００１６】
前記光学情報記録媒体２０を構成する、第１透明基板１及び、第２透明基板１２に使用される一般的な材料としては、ポリカーボネート樹脂、ポリメチルメタクリレート（ＰＭＭＡ）等のアクリル系樹脂、エポキシ樹脂、ポリスチレン樹脂、ポリエチレン樹脂、ポリプロピレン樹脂、ポリオレフィン樹脂、ポリイミド樹脂、シリコーン系樹脂、ＡＢＳ樹脂、ウレタン樹脂やガラス等が挙げられ、特に、ポリカーボネート樹脂やポリメチルメタクリレート（ＰＭＭＡ）等のアクリル系樹脂が多く用いられる。前記第１透明基板１及び、前記第２透明基板１２の厚さには特に限定はないが、前記第１透明基板１の厚さは通常０．０１ｍｍ〜０．６ｍｍの範囲をとり、前記第２透明基板１２の厚さは光学情報記録媒体２０の全体の厚さが一般的な光学情報記録媒体の厚さである１．２ｍｍになるように選択することが好ましい。
【００１７】
前記光学情報記録媒体２０を構成する、第１誘電体層２、第２誘電体層４、第３誘電体層６、第４誘電体層８、第５誘電体層１０は、レーザー照射により発生する熱によって記録層や透明基板等が変形することを防止すると共に、記録層成分の他層への拡散防止、光学信号のコントラストの改善、反射層が隣接している場合には記録層で発生した熱を適切に反射層に伝導、放冷するなどの機能を有している。一般的な誘電体層の材料としてはＳｉＯ２、ＳｉＯ、ＺｎＯ、ＴｉＯ２、Ｔａ２Ｏ５、Ｎｂ２Ｏ５、ＺｒＯ２、ＭｇＯ等の酸化物、ＺｎＳ、Ｉｎ２Ｓ３、ＴａＳ４等の硫化物、ＳｉＣ、ＴａＣ、ＷＣ、ＴｉＣ等の炭化物等の、単体もしくは混合物が挙げられるが、特にＺｎＳとＳｉＯ２の混合物が多く用いられる。また、誘電体層の厚さは情報記録層の層構成、記録層及び反射層の組成、膜厚などにより変化するが、およそ５ｎｍ〜５００ｎｍの範囲をとる。
【００１８】
前記光学情報記録媒体２０を構成する、第１記録層３及び、第２記録層９は加熱、冷却条件により結晶状態と非晶質状態との間を可逆的に相変化できる相変化材料で構成されており、一般的な相変化材料としてはＧｅＳｂＴｅ系化合物、ＡｇＩｎＳｂＴｅ系化合物が使用され、その厚みはおよそ３ｎｍ〜２５ｎｍの範囲をとる。
【００１９】
前記光学情報記録媒体２０を構成する、第１反射層５及び、第２反射層１１はレーザー光を記録再生光学機器に反射する機能の他、記録時に発生する熱を誘電体層を介して適切に放熱することにより、記録層の冷却を行う機能も有している。更に、第１反射層５はこれら機能に加え、第２情報記録層Ａ２への記録再生レーザー光を透過する機能が求められる。一般的な反射層の材料としてはＡｕ、Ａｇ、Ｃｕ、Ｗ、Ａｌ、Ｔａ等の金属、又はこれらの少なくとも１種類以上の金属とＳｉ、Ｍｇ、Ｐｄ、Ｔｉ、Ｃｒ、Ｈｆ、Ｎｂ、Ｎｄ、Ｍｎ、Ｚｒ等の少なくとも１種類以上の元素との合金が挙げられるが、特にＡｕ、Ａｇもしくはこれらの合金が多く用いられる。反射層の厚みとしては、使用される材料、要求される冷却能力等により変化するが、第１反射層５のようにレーザー光を透過する必要がある場合にはおよそ３ｎｍ〜２０ｎｍの範囲をとり、第２反射層１１のようにレーザー光を透過する必要のない場合にはおよそ５０ｎｍ〜３００ｎｍの範囲をとる。
【００２０】
前記光学情報記録媒体２０の作製方法としては、まず第１透明基板１を形成する。尚、前記第１透明基板１には、プラスチック系基板の場合には主に射出成形によって、ガラス系基板の場合には主にフォトポリマー法によって、グルーブ、ピット等が凹凸形状として同心円状又は螺旋状に形成される。次に、前記第１透明基板１上に、第１誘電体層２、第１記録層３、第２誘電体層４、第１反射層５、第３誘電体層６を順次成膜することで第１情報記録層Ａ１を形成する。次に、前記第３誘電体層６上に紫外線硬化樹脂を塗布し、所定の厚さ、形状に保持しつつ紫外線を照射しこれを硬化させることで、中間透明層７を形成する。中間透明層の厚さは特に限定はないが、およそ４０μｍ〜７０μｍの範囲をとる。
【００２１】
次に、前記中間透明層７上に第４誘電体層８を、その膜厚ｄ１が１０５ｎｍ≦ｄ１≦１５４ｎｍの範囲をとると共に、後述する第５誘電体層１０の膜厚ｄ２との膜厚比（ｄ１／ｄ2）が４．８≦（ｄ１／ｄ2）≦５．５の範囲を、好ましくは５．０≦（ｄ１／ｄ2）≦５．４の範囲をとるように成膜する。次に、前記第４誘電体層８上に第２記録層９を成膜し、前記第２記録層９上に第５誘電体層１０を、その膜厚ｄ２が２２ｎｍ≦ｄ２≦２８ｎｍの範囲となるように成膜する。次に、前記第５誘電体層１０上に第２反射層１１を成膜する。これにより、前記中間透明層７上に第２情報記録層Ａ２が形成されることとなる。
【００２２】
最後に、前記第２反射層上に紫外線硬化樹脂や粘着テープ等で第２透明基板１２を接合することで、情報記録層を２層有する光学情報記録媒体２０が作製されるのである。
【００２３】
これら情報記録層を構成する、誘電体層、記録層、反射層等の成膜の方法には、主に真空蒸着法、イオンプレーティング法、スパッタリング法等があるが、中でもスパッタリング法が多く用いられる。
【００２４】
尚、前記光学情報記録媒体２０の作製方法としては、第１透明基板１上に第１情報記録層Ａ１を、第２透明基板１２上に第２情報記録層Ａ２を各々形成した後、紫外線硬化樹脂や粘着テープを用いて、両透明基板上の情報記録層同士が相対するように接合するという方法もある。この場合、接合に用いられた紫外線硬化樹脂や粘着テープ層が中間透明層７となる。
【００２５】
上記のような手順により作製された前記光学情報記録媒体２０の第１記録層３及び、第２記録層９は、現段階では全て非晶質状態にあるため、これを結晶状態に相変化させ初期化を行う必要がある。初期化は前記第１記録層３及び、前記第２記録層９に、結晶化温度以上融点以下の温度に達するような低いパワーのレーザー光、もしくは融点以上の温度に達するような高いパワーのレーザー光、もしくはそれらを組み合わせたレーザー光を照射することにより行う。
【００２６】
ここで、前記光学情報記録媒体２０の第１記録層３に、記録層を構成する相変化材料の融点以上の温度に加熱するようなパワーのレーザー光を照射すると、前記第１記録層３のレーザー照射部分は溶融液相化されることとなり、この溶融部分はレーザー光が通過すると、第２誘電体層４を介して第１反射層５にて急冷され、非晶質状態のピットを形成する。前記ピットは記録層が結晶化温度以上融点以下の温度に加熱するようなパワーのレーザー光を照射されることにより、結晶状態に可逆的に変化することができる。
【００２７】
前記光学情報記録媒体２０の第２記録層９もこれと全く同様に、前記第２記録層９に融点以上の温度に加熱するようなパワーのレーザー光を照射することで、照射部を溶融液相化した後、第５誘電体層１０を介して第２反射層１１にて急冷し非晶質状態のピットを形成する。このピットも結晶化温度以上融点以下の温度に加熱するようなパワーのレーザー光を照射されることにより結晶状態に可逆的に相変化することができる。ただし、第２情報記録層Ａ２で記録を行うレーザー光は第１情報記録層Ａ１を通過する際、主に第１反射層５にて、ある程度反射、吸収されてしまうため、その反射、吸収の分強いパワーで照射する必要がある。
【００２８】
光学情報記録媒体２０はこの特性を利用し、記録層に照射するレーザーのパワーを使い分けることで、前記第１記録層３もしくは前記第２記録層９に結晶状態の部分と非晶質状態の部分とを、記録する情報信号に応じて連続して選択、形成することで、情報信号の記録を行うのである。
【００２９】
光学情報記録媒体２０の第１情報記録層Ａ１もしくは第２情報記録層Ａ２の情報を再生する場合は、記録層が結晶化温度まで達しないような低いパワーのレーザー光を、第１記録層３もしくは第２記録層９の再生したい層に焦点が合うように照射する。このレーザー光は照射部の記録層が結晶状態である場合は各々の情報記録層の反射層にて反射され記録再生光学機器に検出される。また、照射部の記録層が非晶質状態のピットである場合はこのピットでレーザー光は反射され記録再生光学機器に検出される。尚、記録層が結晶状態である場合と非晶質状態のピットである場合とでは、レーザー光の反射率が異なり、記録層が結晶状態である方がレーザーの反射光の強度が強いため、記録再生光学機器はこの強度の差を検出して、光学情報記録媒体２０に記録された情報信号を再生するのである。
【実施例１】
【００３０】
第１透明基板１として直径１２０ｍｍ厚み０．６ｍｍのポリカーボネート樹脂上に、第１誘電体層２として厚み６０ｎｍのＺｎＳ−２０ｍｏｌ％ＳｉＯ２膜を、第１記録層３として厚み８ｎｍのＡｇＩｎＧｅＳｂＴｅ膜を、第２誘電体層４として厚み１０ｎｍのＺｎＳ−２０ｍｏｌ％ＳｉＯ２膜を、第１反射層５として厚み１０ｎｍのＡｇＮｄＣｕ膜を、第３誘電体層６として厚み６０ｎｍのＺｎＳ−２０ｍｏｌ％ＳｉＯ２膜を順次成膜することで、第１情報記録層Ａ１を形成した。次に、前記第３誘電体層６上に紫外線硬化樹脂を用いて厚み５５μｍの中間透明層７を形成した。次に、前記中間透明層７上に第４誘電体層８として厚みｄ１＝１２０ｎｍのＺｎＳ−２０ｍｏｌ％ＳｉＯ２膜を、第２記録層９として厚み１４ｎｍのＡｇＩｎＧｅＳｂＴｅ膜を、第５誘電体層１０として厚みｄ2＝２４ｎｍのＺｎＳ−２０ｍｏｌ％ＳｉＯ２膜を、第２反射層１１として厚み８５ｎｍのＡｇＮｄＣｕ膜を順次成膜することで、第２情報記録層Ａ２を形成した。最後に、前記第２反射層１１上にポリカーボネート樹脂の第２透明基板１２を全体の厚みが１．２ｍｍとなるように接合することで光学情報記録媒体２０を作製した。尚、本実施例１の第４誘電体層８の膜厚ｄ１と第５誘電体層１０の膜厚ｄ２との膜厚比（ｄ１／ｄ2）は、（ｄ１／ｄ2）＝５．０となる。
【実施例２】
【００３１】
実施例１において、第４誘電体層８の厚みｄ１をｄ１＝１３０ｎｍに変更した以外は実施例１と同様にして、光学情報記録媒体２０を作製した。尚、本実施例２の第４誘電体層の膜厚ｄ１と第５誘電体層の膜厚ｄ２との膜厚比（ｄ１／ｄ2）は、（ｄ１／ｄ2）＝５．４となる。
【００３２】
（実験及び結果）
ここで、第２情報記録層Ａ２の記録感度を評価する目的で、第１情報記録層Ａ１を形成せず、第２情報記録層Ａ２を構成する第４誘電体層８の膜厚ｄ１及び、第５誘電体層１０の膜厚ｄ２のみを表１のように変化させた以外は、前記実施例１と全く同等な実験用ディスク（１）〜（６）を作製した。尚、実験用ディスク（４）の情報記録層は実施例１の第２情報記録層Ａ２に、実験用ディスク（５）の情報記録層は実施例２の第２情報記録層Ａ２にそれぞれ相当するものである。
【００３３】
【表１】
2007149236.tif 000003
上記実験用ディスク（１）〜（６）に、レーザー波長６５０ｎｍ、開口数０．６５、線速度７．７ｍ／ｓ、レーザーパワー１５ｍＷの条件で情報信号の記録を行った。尚、通常記録に使用されるレーザーパワーは１８〜２０ｍＷであり、本実験では情報信号の記録を通常よりも低いレーザーパワーにて行っている。
【００３４】
これら実験用ディスク（１）〜（６）に記録された情報信号をレーザーパワー０．７ｍＷで再生し、そのジッタ、最長マークの信号強度、変調度をタイムインターバルアナライザ及び、オシロスコープにて測定した。その測定結果を表２に示す。
【００３５】
【表２】
2007149236.tif 000004
ここで、第４誘電体層８と第５誘電体層１０との膜厚比（ｄ１／ｄ2）とジッタの関係を図２に、第４誘電体層８と第５誘電体層１０との膜厚比（ｄ１／ｄ2）と最長マークの信号強度の関係を図３に、第４誘電体層８と第５誘電体層１０との膜厚比（ｄ１／ｄ2）と変調度の関係を図４にそれぞれ示す。尚、図２乃至図４に示される曲線は表２の測定結果を基に算出した２次の多項式近似曲線であり、破線は各評価項目に必要とされる下限値もしくは上限値を示す判定基準の境界線である。
【００３６】
図２の結果より、ジッタの判定基準Ａを実用上必要な値である９．０％以下とした場合、前記判定基準Ａを満たすような第４誘電体層８の膜厚ｄ１と第５誘電体層１０の膜厚ｄ２との膜厚比（ｄ１／ｄ2）は、４．７≦（ｄ１／ｄ2）≦５．６の範囲となる。
【００３７】
図３の結果より、最長マークの信号強度の判定基準Ｂを実用上必要な値である０．４８Ｖ以上とした場合、前記判定基準Ｂを満たすような第４誘電体層８の膜厚ｄ１と第５誘電体層１０の膜厚ｄ２との膜厚比（ｄ１／ｄ2）は、４．８≦（ｄ１／ｄ2）の範囲となる。
【００３８】
図４の結果より、変調度の判定基準Ｃを実用上必要な値である５０％以上とした場合、前記判定基準Ｃを満たすような第４誘電体層８の膜厚ｄ１と第５誘電体層１０の膜厚ｄ２との膜厚比（ｄ１／ｄ2）は、４．７≦（ｄ１／ｄ2）≦５．５の範囲となる。
【００３９】
以上のことから、第４誘電体層８の膜厚ｄ１と第５誘電体層１０の膜厚ｄ２との膜厚比（ｄ１／ｄ2）が、（ｄ１／ｄ2）＜４．８の範囲では最長マークの信号強度が悪化し、逆に５．５＜（ｄ１／ｄ2）の範囲では変調度が悪化するため、前記判定基準Ａ、前記判定基準Ｂ、前記判定基準Ｃを全て満たすような第４誘電体層８の膜厚ｄ１と第５誘電体層１０の膜厚ｄ２との膜厚比（ｄ１／ｄ2）は、４．８≦（ｄ１／ｄ2）≦５．５の範囲をとることとなる。
【００４０】
ただし、上記膜厚比（ｄ１／ｄ2）の範囲に関らず、第５誘電体層１０の膜厚ｄ２が２２ｎｍ未満の場合にはジッタ及び変調度が悪化し、また膜厚ｄ２が２８ｎｍを越える場合には最長マークの信号強度が低下するため、前記第５誘電体層の膜厚ｄ2は、２２ｎｍ≦ｄ2≦２８ｎｍの範囲をとる必要がある。これにより、第４誘電体層の膜厚ｄ１は、第５誘電体層の膜厚ｄ2と上記膜厚比（ｄ１／ｄ2）とから、１０５ｎｍ≦ｄ１≦１５４ｎｍの範囲をとることとなる。
【００４１】
これらのことから、第５誘電体層の膜厚ｄ2が、２２ｎｍ≦ｄ2≦２８ｎｍの範囲をとり、かつ第４誘電体層８の膜厚ｄ１と第５誘電体層１０の膜厚ｄ２との膜厚比（ｄ１／ｄ2）が、４．８≦（ｄ１／ｄ2）≦５．５の範囲となるような第４誘電体層８及び、第５誘電体層１０を有する情報記録層は、通常よりも低い記録レーザーパワー１５ｍＷでも良好な記録特性を得られるため、この高い記録感度を有する前記情報記録層を光学情報記録媒体２０の第２情報記録層Ａ２に用いることで、従来よりも低いパワーのレーザー光で前記第２情報記録層Ａ２への記録再生が可能となるのである。
【００４２】
ここで、前記実施例１、実施例２で示した光学情報記録媒体２０は、第４誘電体層８の膜厚ｄ１と第５誘電体層１０の膜厚ｄ２及び、ｄ１、ｄ2の膜厚比（ｄ１／ｄ2）が、実施例１においてはｄ１＝１２０ｎｍ、ｄ２＝２４ｎｍ、（ｄ１／ｄ2）＝５．０、実施例２においてはｄ１＝１３０ｎｍ、ｄ２＝２４ｎｍ、（ｄ１／ｄ2）＝５．４であり、双方ともに前述の範囲を満たしているため、第２情報記録層Ａ２への記録再生時のレーザーパワーの低減を図ることができるのである。
【００４３】
前述した第２情報記録層Ａ２の記録感度の向上により、従来の光学情報記録媒体の第２情報記録層Ａ２への情報信号の記録には、仮に第１情報記録層Ａ１の透過率を４０％とした場合、第１情報記録層Ａ１の反射・吸収分６０％を加味して、第２情報記録層Ａ２の記録に必要なレーザーパワーである１８ｍＷ〜２０ｍＷの約２．５倍にあたる４５ｍＷ〜５０ｍＷにて照射を行わなければならないのに対し、本発明の光学情報記録媒体２０によれば、第２情報記録層Ａ２への情報信号の記録が１５ｍＷのレーザーパワーで可能なため、従来と同等の透過率４０％の第１情報記録層Ａ１を有していても、記録レーザーパワーは照射時で３７．５ｍＷあれば十分であり、従来よりも１７％〜２５％レーザーパワーの低減が図れるのである。
【００４４】
尚、本発明は上記の形態に限定されるものではなく、本発明の要旨を逸脱しない範囲で変更して実施することが可能である。
【００４５】
また、前述の形態では情報記録層が２層であるものに関して記述したが、情報記録層が２層以上の場合でも本発明は適用が可能である。更に、前述の層構成に加え、熱拡散層、界面層、拡散防止層、光学調整層などを必要に応じて有しても良い。
【００４６】
また、熱拡散層などを有してレーザーの透過率を向上させた第１情報記録層と本発明を組み合わせることで、更なるレーザーパワーの低減を図ることも可能である。
【図面の簡単な説明】
【００４７】
【図１】本発明に係る光学情報記録媒体の模式断面図である。
【図２】本発明に係る第４誘電体層と第５誘電体層との膜厚比（ｄ１／ｄ2）とジッタとの関係を示す図である。
【図３】本発明に係る第４誘電体層と第５誘電体層との膜厚比（ｄ１／ｄ2）と最長マークの信号強度との関係を示す図である。
【図４】本発明に係る第４誘電体層と第５誘電体層との膜厚比（ｄ１／ｄ2）と変調度の関係を示す図である。
【図５】従来の光学情報記録媒体の模式断面図である。
【符号の説明】
【００４８】
１    第１透明基板
２    第１誘電体層
３    第１記録層
４    第２誘電体層
５    第１反射層
６    第３誘電体層
７    中間透明層
８    第４誘電体層
９    第２記録層
１０    第５誘電体層
１１    第２反射層
１２    第２透明基板
２０    光学情報記録媒体
Ａ１    第１情報記録層
Ａ２    第２情報記録層
【図１】
2007149236.tif 000005
【図２】
2007149236.tif 000006
【図３】
2007149236.tif 000007
【図４】
2007149236.tif 000008
【図５】
2007149236.tif 000009